(57)【要約】  少なくとも一面で繊維性表層に結合される弾性層を提供することにより、実質的に非弾性の積層体を弾性状態に活性化する方法が提供される。積層体は、穿孔レーンの方向とほぼ横断方向に、延伸性及び弾性である積層体を形成する少なくとも１領域の穿孔レーンに沿って、少なくとも１つの繊維性表層の繊維を切断するために、レーザー光の下に向けられる。この積層体は、特に、パーソナルケア物品での使用のために適合される。
2010530817.tif 000002
【特許請求の範囲】
【請求項１】
実質的に非弾性又は低レベルの弾性積層体を、弾性状態又はより弾性的な状態に活性化する方法であって、
少なくとも１つの面で繊維性表層に結合される弾性層を提供することと、
穿孔レーンの方向に対してほぼ横断する方向に、延伸性かつ弾性の積層体を形成する少なくとも１つの領域において、少なくとも１つの繊維性表層の繊維を前記穿孔レーンに沿って切断するように、前記積層体をレーザービームの下に向かわせることと、を含む方法。
【請求項２】
前記弾性層がフィルム層であり、前記繊維性表層が実質的に非弾性不織布層であり、前記活性化が平均１〜５ｍｍ間隔の一連の狭い間隔の穿孔レーンを使用する、請求項１に記載の方法。
【請求項３】
前記フィルム層が、薄い弾性領域によって相互に接続された厚い弾性領域によってつくられる分離形状の弾性領域を有する、請求項２に記載の方法。
【請求項４】
前記薄い弾性領域の前記フィルム層が弱化され、前記狭い間隔の穿孔レーンの向きに対して横断方向に延伸されるとき、前記積層体は、前記薄い弾性領域で破断し、通気性積層体をつくる、請求項３に記載の方法。
【請求項５】
前記狭い間隔の穿孔レーンが平均２〜４ｍｍ離れている、請求項２に記載の方法。
【請求項６】
前記積層体の活性化領域において、３０ｍｍ幅当たり少なくとも１０の狭い間隔の穿孔レーンが存在する、請求項２に記載の方法。
【請求項７】
前記弾性層が５０〜５００マイクロメートルの厚さを有し、前記穿孔レーンを有する前記繊維性表層が、１ｍ２当たり１５〜１００ｇである、請求項１に記載の方法。
【請求項８】
前記弾性層が１００〜２００マイクロメートルの厚さを有し、前記穿孔レーンを有する前記繊維性表層が、１ｍ２当たり２０〜５０ｇである、請求項１に記載の方法。
【請求項９】
前記弾性層が５０〜５００マイクロメートルの厚さを有し、前記穿孔レーンを有さない対向する繊維性表層が、１ｍ２当たり１０〜５０ｇである、請求項１に記載の方法。
【請求項１０】
前記弾性層が１００〜２００マイクロメートルの厚さを有し、前記穿孔レーンを有さない対向する繊維性表層が、１ｍ２当たり１５〜４０ｇである、請求項１に記載の方法。
【請求項１１】
前記積層体が、引き続いて、前記穿孔レーンの方向に対して、ほぼ横断方向に延伸される、請求項１に記載の方法。
【請求項１２】
引き続いて、前記積層体が機械方向に延伸される、請求項１１に記載の方法。
【請求項１３】
穿孔レーンの方向に対して横断方向に延伸性かつ弾性を有する積層体を形成する少なくとも１つの領域において、分離した穿孔レーンを有する繊維性表層と少なくとも１つの面で結合された弾性層を備え、前記穿孔レーンの前記繊維は少なくとも部分的に除去されている、活性化された弾性積層体。
【請求項１４】
前記穿孔レーンの側部と隣接する繊維は収縮した融解領域を有し、これらの収縮した融解領域に隣接する繊維領域は、前記収縮した融解領域から離れた前記繊維の領域と実質的に同一の配向又は結晶化度を有する、請求項１３に記載の活性化された弾性積層体。
【請求項１５】
前記弾性層はフィルム層であり、前記繊維性表層は不織布層であり、前記活性化は、平均１〜５ｍｍ間隔の一連の狭い間隔の穿孔レーンを使用する、請求項１３に記載の活性化された弾性積層体。
【請求項１６】
前記フィルム層が、薄い弾性領域によって相互に接続された厚い弾性領域によってつくられる分離形状の弾性領域を有する、請求項１３に記載の活性化された弾性積層体。
【請求項１７】
前記薄い領域の前記フィルム層が弱化され、前記狭い間隔の穿孔レーンの方向に対して横断方向に延伸されるとき、前記積層体は、前記薄い弾性領域で破断して、通気性積層体をつくる、請求項１６に記載の活性化された弾性積層体。
【請求項１８】
前記狭い間隔の穿孔レーンが平均２〜４ｍｍ離れている、請求項１５に記載の活性化された弾性積層体。
【請求項１９】
前記弾性層は５０〜５００マイクロメートルの厚さを有し、前記穿孔レーンを有する前記繊維性表層は１ｍ２当たり１５〜１００ｇである、請求項１５に記載の方法。
【請求項２０】
前記弾性層は１００〜２００マイクロメートルの厚さを有し、前記穿孔レーンを有する前記繊維性表層は、１ｍ２当たり２０〜５０ｇである、請求項１５に記載の方法。
【請求項２１】
前記弾性層は５０〜５００マイクロメートルの厚さを有し、前記穿孔レーンを有さない対向する繊維性表層は、１ｍ２当たり１０〜５０ｇである、請求項１５に記載の方法。
【請求項２２】
前記弾性層は１００〜２００マイクロメートルの厚さを有し、前記穿孔レーンを有さない対向する繊維性表層は１ｍ２当たり１５〜４０ｇである、請求項１５に記載の方法。
【請求項２３】
前記穿孔レーンが連続的である、請求項１５に記載の活性化された弾性積層体。
【請求項２４】
前記穿孔レーンが一連の狭い間隔の分離した穿孔である、請求項１５に記載の活性化された弾性積層体。
【請求項２５】
前記穿孔レーンが少なくとも一部において曲がっている、請求項１５に記載の活性化された弾性積層体。
【請求項２６】
別個の穿孔レーンで形成された多数の活性化領域が存在する、請求項１５に記載の活性化された弾性積層体。
【請求項２７】
穿孔レーンの方向に対して横断方向に延伸性かつ弾性を有する積層体を形成する少なくとも１つの領域において、分離した穿孔レーンを有する繊維性表層と少なくとも１つの面で結合された弾性層を備え、前記穿孔レーンの前記繊維は少なくとも部分的に除去されている、活性化された弾性積層体を使用して形成される、パーソナルケア衣類。
【請求項２８】
別個の穿孔レーンで形成された多数の活性化領域が存在する、請求項２７に記載のパーソナルケア衣類。
【請求項２９】
前記穿孔レーンの少なくともいくつかが、少なくとも部分的に曲がって身体に適合する弾性領域を形成する、請求項２７に記載のパーソナルケア衣類。
【発明の詳細な説明】
【技術分野】
【０００１】
本発明は、不織布材料に一方、又は両方の面で結合される、押出成形された熱可塑性弾性フィルムを含む、延伸可能な弾性フィルム積層体、このような弾性不織布積層体、及びこれらが使用される使い捨て衣類（おむつ、トレーニングパンツ、並びに成人失禁用ブリーフを含む）などの製品の作製のための、方法及び装置に関する。
【背景技術】
【０００２】
弾性不織布積層体は、おむつ、成人失禁用製品、女性衛生などの使い捨て吸収性物品の分野での使用のために、非常に望ましい。弾性フィルムはそれのみでは、扱い難く、望ましくない触感及び強度特性を有する。これら、又は他の理由のために、当該技術分野は、不織布を弾性フィルム及びウェブに積層することを提案してきた。不織布は弾性材料を強化し、柔軟かつ非粘着性の感触を提供する。問題は、取り付けられた不織布はまた、積層されると、弾性特性をほとんど、又は全く有さない積層製品を生じる傾向にあることである。米国特許第２００３／００８７０５９号などの多くの特許が、この問題に取り組んできた。多くの提案される解決法が、弾性不織布積層体を「活性化する」方法を対象としてきたが、これは一般的に、不織布、及び／又は不織布と弾性部間の望ましい弾性の方向の結合を、一般的には延伸によって、弱化することを伴う。即ち、弾性不織布積層体は、様々な技術によって、形成され、次に張力下に置かれ、そして延伸される（米国特許第５，１５６，７９３号、又は同第７，０３９，９９０号参照）。この延伸は、取り付けられた不織布、及び／又は不織布と弾性部の間の結合を弱化し、下部の弾性部を、より自由に延伸及び回復させる。この延伸活性化アプローチの１つの問題は、低い延伸において、積層体全体の均一な延伸を得ることが難しいことであり、これは、積層体を弾性フィルムの自然延伸比まで延伸することによって対処することができる。しかしながら、積層体が、積層体の均一な延伸を得るために、弾性フィルムの自然延伸比まで延伸された場合、弾性特性は望ましいものではない場合があり、及び／又は積層体が破断することがある。
【０００３】
米国特許第５，７８９，０６５号に記載される、横断方向の弾性特性を得るための、別の提案される方法は、弾性シートに適用する前に、ネックを付けられた、不織布タイプの布地を使用することである。これは、弾性フィルムなどに積層する前に、延伸された際に「ネック」インする、ある種の不織布、又は他の布地を延伸することである。ネッキングは、不織布などの幅を、不織布を長さ方向に延伸することによって、減少させるプロセスである。全ての不織布がネック可能であるわけではなく、ネック可能なものは、異なる度合いで、及び異なる度合いの均一性でネックインするため、所望の最終製品特性に応じ、不織布の選択に注意を払う必要がある。結果的に生じるネックを付けられた不織布は、引き続いて、幅、又は横断方向で、少なくともその元の幅、又は横断方向寸法まで、比較的容易に延伸する。ネッキングプロセスは、典型的に、供給ロールからシートを巻き出し、所定の線速度で駆動する、ブレーキニップロールアセンブリを通過させることを含む。米国特許第４，９６５，１２２号及び同第５，７８９，０６５号の実施例で開示されるように、ブレーキニップロールよりも高い線速度で動作する、巻き取りロールは、布地を引っ張り、延伸及びネックする必要のある布地に、張力を生じる。第５，７８９，０６５号特許は、不織布材料の縁部がより高い度合いでネックし、中央領域でより低い度合いでネックする、ネックされる材料の不均一な特性として、ネッキングの問題を記載している。これは、縁部における、弾性不織布積層体の中央に対する、得られる弾性不織布積層体の特性の違いを生じる。
【０００４】
米国特許第５，８０４，０２１号は、機械方向、又は横断方向に延びるスリットを提供することによって、不織布を弱化する、別の方法を開示している。機械方向スリットは、弾性不織布積層体の横断方向弾性を可能にし、横断方向スリットは、弾性不織布積層体の機械方向の弾性を可能にし、即ち、弾性特性は、下部の弾性部がいずれかの方向に弾性であることを前提として、スリットの方向と垂直である。スリットを入れることによって弱化された不織布は、積層の前に行われる場合に不織布材料の取り扱いを困難にし、積層後にスリットを入れることについては言及されているものの、積層後に不織布層に良好にスリットを入れる方法については、具体的な方法は開示されていない。
【０００５】
ＰＣＴ国際公開第０４／０６０６６６号、米国公開特許第２００５／０１５８５１３号、及び同第２００４／０２４１３８９号に開示されるように、弾性不織布積層体を穿孔することもまた提案されてきた。これらの全ての文献において、このプロセスは、積層体の弾性回復特性を大幅に低減し得ることが注意されており、この望ましくない弱化を軽減するとされている、この穿孔を行うための、具体的な方法が提案されている。穿孔方法及びネッキング方法は双方とも、積層体の延伸及び回復、即ち、延伸及び収縮の度合い及び方向、延伸の均一性、並びに／又は弾性積層体の製造の経済性、という点において、弾性積層体の作製に関する制限を有し、これによってこのような積層体の用途を制限する。
【発明の概要】
【発明が解決しようとする課題】
【０００６】
パーソナルケア製品などの用途のための、望ましい延伸及び回復能力を有する、経済的な弾性積層体を製造するために、下部の弾性フィルムを弱化、又は損傷することなく、予測可能な弾性回復特性を備える積層体を生じる、延伸、積層前の不織布の切断、又は得られる積層体の穿孔以外の方法により、不織布弾性フィルム積層体を弱化させる実用的な方法に対する必要性が存在する。
【課題を解決するための手段】
【０００７】
本発明の方法は、実質的に非弾性又は低弾性の積層体を、弾性状態又はより弾性的な状態に活性化する。弾性層は少なくとも１つの面で、繊維性の表層に結合され、これは、積層体を実質的に非弾性又は弾性層より低弾性にする。この積層は、次に、少なくとも１領域において、穿孔レーンに沿って、少なくとも１つの繊維性表層の繊維を切断するために、一連のレーザー光の下に向けられる。穿孔レーンは、穿孔レーンの方向に対してほぼ横断方向に、延伸性及び弾性である、積層体を形成する。
【図面の簡単な説明】
【０００８】
添付の図面は本発明の様々な態様の説明及び理解の補助としてのみ提示され、本発明を制限するものとして理解されない。
【図１ａ】図１ｂに図示される、レーザースリット弾性積層体の端面図。
【図１ｂ】弾性部が、横断方向のストリップとして提供される、レーザースリット弾性積層体の平面図。
【図２】実施例２の、本発明による積層体の、レーザー出力に関する弾性延伸特性のグラフ。
【図３ａ】図３ｂに図示される弾性積層体の端面図。
【図３ｂ】別個に形成される弾性パッチを有する、レーザースリット弾性積層体の平面図。
【図４】実施例３の異なるレーン間隔における、延伸性能のグラフ。
【図５】実施例７の材料に関する、力対延伸のグラフ。
【図６】実施例８の、別の活性化レーンパターン。
【図７】活性化レーンの顕微鏡写真。
【図８】活性化レーンの顕微鏡写真。
【図９】一実施形態による、本発明の活性化プロセスの概略図。
【図１０】実施例１の本発明による異なるパターンの弾性部を有する、弾性積層体の平面図。
【発明を実施するための形態】
【０００９】
本発明は、典型的には、フィルム、繊維、又はウェブなどの弾性材料層を含み、それらの表面の間に厚さを有する第１及び第２主面、並びに、弾性層の主面の少なくとも一方に結合される、少なくとも１つの不織布又は繊維性表層を有する弾性積層体を対象とする。「結合」とは、本明細書で使用するとき、少なくとも点、又は領域において、２つ以上の層を恒久的に取り付けることを意図した、接着剤、熱接着、超音波接着、押出結合などを含むあらゆる種類の接着を含む。しかしながら結合は、弾性部が、少なくとも１つの不織布、又は繊維性表層中に、著しく、又は実質的に貫通する押出結合を含まない。少なくとも１つの不織布表層が、積層後に、集束したレーザー光放射によって、切り込みを入れられるか、又は切断され、下部の弾性材料を、切り込むことなく、不織布又は繊維性表層を形成する繊維を、部分的に、又は完全に切断し、積層体を活性化して望ましい所定の弾性性能を提供する。一般的に、不織布、又は繊維性表層材料は、熱可塑性フィラメント又は繊維のウェブを含み、繊維は、単一成分及び／又は多成分の種類の繊維であり得る。
【００１０】
用語「多成分」又は「２成分」とは、少なくとも２つの別個の押出成形機から押し出されるが、合わせて紡糸されて、１つの繊維を形成する、少なくとも２つのポリマーから形成されるフィラメント、又は繊維を指し、また、本明細書において「複合」繊維とも称されることがある。「２成分」は、２つのみの構成成分ポリマーに限定することを意味しない。複数個のポリマーは、２成分繊維の横断面にわたって実質的に連続的に位置する別個ゾーンに配置され、２成分繊維の長さに沿って連続して延びる。このような多成分、又は２成分繊維の構成は、例えば、１つのポリマーが、別のポリマーに囲われるシース・コア構成であってもよく、又はサイド・バイ・サイド、Ａ／Ｂ構成、若しくはＡ／Ｂ／Ａ、サイド・バイ・サイド（バイ・サイド）構成であってもよい。２成分繊維において、ポリマーは、７５／２５、５０／５０、２５／７５の割合、又は他の任意の望ましい割合で存在してもよい。色素及び界面活性剤などの、従来の添加物が、一方、又は両方のポリマー流れに組み込まれるか、又はフィラメント表面に適用されてよい。
【００１１】
本明細書で使用するとき、用語「弾性の」「エラストマーの」及びその諸形態は、バイアス力を適用した際に、伸縮可能、即ち、伸長可能、又は延伸可能であり、延伸、伸長力を取り除いた際に、その元の形状に向かう力によって戻る、任意の材料を意味する。弾性部は、一般的には５０％、又は４０％未満である、一定の永続的固定を含み得る。この用語は、前駆体構造体に適用された後に、熱活性化される、又は別の方法でその後処理されて、弾性を誘発する、前駆体エラストマーを含み得る。用語「延伸性」及び「延伸可能」は、少なくとも一方向に延伸可能であるが、弾性とみなされるために十分な回復を必ずしも有さない材料を、互換的に指す。
【００１２】
本明細書で使用するとき用語「弾性材料」又は「弾性フィルム」は、フィルム、繊維、スクリム、フォーム、又は弾性の材料の他の層などの、材料を含む。
【００１３】
「層」は、単数で用いられる場合、単一の要素、又は複数の要素の、二重の意味を有し得る。層は、例えば、平行であるか、若しくは交差している場合がある、多数の延びるフィラメント、又は一連の別個に配置される弾性要素であり得る。本明細書で使用するとき、用語「機械方向」又はＭＤとは、これが製造される方向の、布地の長さを意味する。用語「横断方向」若しくは「機械横断方向」又はＣＤとは、布地の幅、即ち、機械方向とほぼ垂直な方向を意味する。
【００１４】
「パーソナルケア製品」又は「パーソナルケア吸収性物品」とは、おむつ、拭き取り用品、トレーニングパンツ、吸収性アンダーパンツ、成人失禁用製品、女性衛生製品、包帯などの創傷保護品、及び他の同様の物品を意味する。
【００１５】
用語「ポリマー」は一般的に、ホモポリマー、コポリマー（例えば、ブロック、グラフト、ランダム、及び交互コポリマーを含む）、ターポリマーなど、並びにこれらのブレンド及び変性を、非制限的に含む。更に、特に限定されない限り、用語「ポリマー」は、材料の全ての可能な幾何学的構造を含むものとする。これらの構造としては、アイソタクチック、シンジオタクチック、及びアタクチック対称が挙げられるがこれらに限定されない。
【００１６】
「不織布」とは、交互に置かれるが、編生地におけるような特定可能な様式ではない、個々の繊維又はフィラメントの構造を有する材料の、ウェブ又は層を指す。不織布、又は不織ウェブは、例えば、押出成形プロセス、プロセス、メルトブローイングプロセス、スパンボンドプロセス、エアレイイングプロセス、及び接着されたカードウェブプロセスなどの多くのプロセスにより、又はフォーム材料から、形成される。不織布の坪量は通常、平方ヤード当たりの材料のオンス（ｏｓｙ）、又は平方ｍ当たりのｇ（ｇ平方ｍ2）で表現され、繊維径は通常マイクロメートル、又はデニールで表現される。不織布を形成する繊維は、単一層、又は多成分繊維若しくはフィラメントであり得る。繊維又はフィラメントは、弾性及び／又は非弾性の熱可塑性ポリマー、又はブレンドで形成され得る。非弾性の種類のポリマーは、これらがレーザー穿孔の前に寸法が安定的であり、レーザー穿孔の後も依然として、少なくとも一方向、又は一範囲において、寸法が安定的である、積層体を製造することができるために、好ましい。
【００１７】
「活性化」若しくは「活性化する」又はこれらの諸態は、２つ以上の、穿孔レーンとも称されるレーザー活性化レーンの使用によって、不織布又は繊維性表層を所定の方向に切断、又は弱化することにより、他の方向では容易に延伸しない一方向で、少なくとも１つの不織布又は繊維性表層を弱化させることを指す。穿孔レーンは、所定の方向に延び、これは真っ直ぐであっても、曲がっていてもよく、この方向は弾性積層体の意図される活性化の方向と、ほぼ垂直である。不織布又は繊維性表層が、弾性層の両面で使用され、一方の不織布、又は繊維性表層のみが、本明細書に記載されるように、活性化される場合、反対側の不織布又は繊維性表層は、積層体の意図される弾性の方向に延伸性であるべきである。一般的に、積層体の両側を、本発明による穿孔レーンを用いて同じ方向に活性化することは、これが、積層体が延伸された場合に破断する可能性を実質的に増すために、好ましくない。積層体の両面を活性化する場合は、積層体の対向する面上の穿孔レーンは、ずらして配置されるべきである。積層体の対向する面上の、重なり合うレーンは、弾性層の破断の可能性を増す。
【００１８】
不織布又は繊維性表層を形成する繊維又はフィラメント、若しくは別の様式で表層を形成するポリマーは、レーザー放射を本質的に吸収するか、又は、その繊維の少なくとも層中に、又はその上にコーティングされて、追加のレーザー放射吸収化合物を含み、この化合物が入射レーザー光線を吸収することができる。吸収染料が組み込まれる場合、その機能は、入射光を吸収してこれを熱に変換し、照射される部位における、より効率的な加熱をもたらすことである。染料が赤外領域を吸収することが好ましい。典型的な吸収剤としては、粘土、雲母、ＴｉＯ2、炭酸塩、酸化物、タルク、ケイ酸塩及びアルミノケイ酸塩、並びにカーボンブラックを挙げることができる。赤外線吸収剤としては、無機赤外線吸収剤及び有機吸収剤が挙げられる。無機赤外線吸収剤としては、例えば、酸化スズ、酸化インジウム、酸化マグネシウム、酸化チタン、酸化クロム、酸化ジルコニウム、酸化ニッケル、酸化アルミニウム、酸化亜鉛、酸化鉄、酸化アンチモン、酸化鉛、及び酸化ビスマスを挙げることができる。有機赤外線吸収剤としては、例えば、フタロシアニン、ナフタロシアニン、及びアントラキノンが挙げられる。単独、又は組み合わせて使用することができる、好適なＮＩＲ（近赤外線吸収）染料の例としては、ポリ（置換）フタロシアニン化合物及び金属含有フタロシアニン化合物、シアニン染料、スクアリリウム染料、カルコゲノピリオアクリリデン染料、クロコニウム染料、金属チオレート染料、ビス（カルコゲノピリロ）ポリメチン染料、オキシインドリジン染料、ビス（アミノアリール）ポリメチン染料、メロシアニン染料、並びにキノイド染料が挙げられる。赤外線吸収材料が、米国特許第４，７７８，１２８号、同第４，９４２，１４１号、同第４，９４８，７７８号、同第４，９５０，６３９号、同第５，０１９，５４９号、同第４，９４８，７７６号、同第４，９４８，７７７号、及び同第４，９５２，５５２号に開示され、その内容が全体を通じ、参考として本明細書に組み込まれる。
【００１９】
用語「穿孔する」、「穿孔」、又は「穿孔された」などは、積層体の活性化を行うために使用される、不織布又は繊維性表層のレーザー切断部又は孔を指す。レーザー穿孔は、一般的に、幅１０マイクロメートル〜１０００マイクロメートル、又は５０〜５００マイクロメートルであり、これらの幅寸法から、本明細書に記載されるようにレーザー穿孔される積層体の全幅、又は全長にまで及び得る。穿孔の「長さ」寸法は、穿孔レーンの方向であり、これは、活性化の後の、積層体の望ましい弾性特性と、ほぼ垂直の寸法である。積層体の全長又は全幅に、連続的な様式で及ぶ穿孔は、一般的に、処理されるウェブ上のあらゆる所定の位置において、一定の弾性特性を有するウェブを生成する。これは、単一の連続的な穿孔、又は分離した穿孔の、規則的な反復パターンであり得る。長さ方向の寸法における、穿孔の非連続的な領域が、分離した弾性領域をつくるために使用され得る。個々のレーザー穿孔は、一般的に、少なくとも１ｍｍ、又は１ｃｍの長さであり、真っ直ぐなレーンで、又は、ある好ましい実施形態では、曲がったレーンとしての、点であるか、レーンセグメントとして延びてもよく、これは、個別に、又は一連の点又はレーンセグメントとして、穿孔レーンを形成する。得られる積層体は、穿孔レーンの長さ寸法に対してほぼ横断方向に弱化され、下部の弾性材料を、この方向に延伸及び回復させる。例えば、穿孔レーンが、全て実質的に平行である場合、得られる製品は、一般的に、これらの平行の穿孔レーンに対して横断方向に弾性となり、平行の穿孔レーンの長さ方向の範囲に沿って、ほぼ非弾性、又はより低弾性となる。穿孔が分離した孔などである場合、得られる積層体は、分離した穿孔によりつくられる、得られる穿孔レーンに対して横断方向である積層体方向に、より延伸性となり、結果的に弾性となる。分離した穿孔によってつくられる、穿孔レーンは、また単に、いかなる特定可能なレーンにも延びていない分離した穿孔の配置であることもでき、レーン方向は、穿孔がより集中する方向であり、このような配置は、一般的に、複数の穿孔レーンの形成としてみなされる。
【００２０】
例えば曲線状に、２つ以上の方向で延びる穿孔レーンを使用することにより、より複雑な弾性特性を得ることができる。曲がった穿孔レーンは、積層体の異なる点、又は領域において、異なる方向に延びる、弾性積層体をつくることができる。異なる点で異なる方向に延びる弾性材料は、係合する身体の部分が、異なる点において異なる方向に曲がる又は動く、一定の衣類の用途において、非常に望ましい。
【００２１】
弾性層として、本発明の実施において有用な、エラストマー熱可塑性ポリマーは、ブロックコポリマー、例えばポリウレタン、コポリマーエステル、ポリアミドポリエーテルブロックコポリマー、エチレンビニルアセテート（ＥＶＡ）、一般式Ａ−−Ｂ−−Ａ’又はＡ−−Ｂを有するビニルアレーン（例えば、スチレン）含有ブロックコポリマー、例えばコポリ（スチレン／エチレン−ブチレン）、ポリスチレン−ポリ（エチレン−プロピレン）ポリスチレン、ポリスチレン−ポリ（エチレン−ブチレン）−ポリスチレン、（ポリスチレン／ポリ（エチレン−ブチレン）／ポリスチレン、ポリ（スチレン／エチレン−ブチレン／ポリスチレン）、メタロセン−触媒エチレン−（ブタン、又はヘキサン、又はオクタン）コポリマーの、約０．８６６〜０．９１０ｇ／ｃｍ3の密度のもの）、及び高度に立体規則性の分子構造のものなどから作製されるものであり得るが、これらに限定されない。
【００２２】
有用なエラストマー樹脂としては、一般式Ａ−−Ｂ−−Ａ’、又はＡ−−Ｂを有するブロックコポリマーが挙げられるがこれらに限定されず、式中、Ａ及びＡ’は、それぞれ、ポリ（ビニルアレーン）などの、ビニルアレーン部分を含む熱可塑性ポリマー末端ブロックであり、これは典型的にはスチレンであり、式中Ｂは、エラストマーポリマー中央ブロック、例えば、共益ジエン、又は低級アルケンポリマーである。Ａ−−Ｂ−−Ａ’の種類のブロックコポリマーは、Ａ及びＡ’ブロックについて、異なる、又は同じ熱可塑性ブロックポリマーを有することができ、存在するブロックコポリマーは、直鎖、分岐、及び放射状ブロックコポリマーを包含することを意図される。これに関し、放射状ブロックコポリマーは、（Ａ−−Ｂ）ｍ−Ｘと指定されてもよく、式中、Ｘは、他官能性原子、又は分子であり、ここで、各（Ａ−−Ｂ）ｍ−は、Ａが末端ブロックである様式で、Ｘから放射する。この放射状ブロックコポリマーでは、Ｘは、有機又は無機官能性原子又は分子であってよく、ｍは、Ｘに元々存在する官能基と同じ値を有する整数である。これは通常、少なくとも３であり、多くの場合４、又は５であるが、これに限定されない。したがって、本発明において、「ブロックコポリマー」という表現、並びに、特にＡ−−Ｂ−−Ａ’及びＡ−−Ｂブロックコポリマーは、このような、上記のゴム状ブロック及び熱可塑性ブロックを有する全てのブロックコポリマーを包含することを意図され、これは、非制限的にブロックの数に応じて押出成形され得る。Ａ−−Ｂ−−Ａ−−Ｂテトラブロックコポリマーもまた、上記のブロックコポリマーとしてみなされ、やはり弾性層として、本発明の実施に使用され得る。
【００２３】
エラストマーポリマーとしてはまた、エチレンのコポリマー、及び少なくとも１つのビニルモノマー、例えば、ビニルアセテート、不飽和脂肪族モノカルボン酸、並びにこのようなカルボン酸のエステルが挙げられる。エラストマーコポリマー及びこれらのエラストマーコポリマーからのエラストマー不織ウェブの形成は、例えば米国特許第４，８０３，１１７号に開示される。
【００２４】
エラストマー材料はまた、多層フィルム材料であってもよい。加えて、エラストマーフィルムは、１つ以上の層が、非弾性フィルム層である、多相フィルム材料であり得る。後者の種類の弾性ウェブの例は、米国特許第５，８８５，９０８号、同第５，３４４，６９１号、同第５，５０１，６７９号、及び同第５，４６２，７０８号を参照とし、その内容が全体を通じ、参考として組み込まれる。
【００２５】
弾性層はまた、線状、若しくは台形などの規則的な幾何学的形状、又は、その内容が全体を通じ、参考として組み込まれる、米国特許公報第２００３／００８７０５９号に記載されるような、ロール転写プロセスによって形成される不規則な形状として、別個に適用されてもよい。この特許文献は、熱可塑性エラストマー材料を、分離した形状で、ロールの外側表面へ転写してから少なくとも部分的にまだ融解状態の熱可塑性エラストマーを、分離した形状で、ウェブ、一般的には不織ウェブに転写することを記載している。熱可塑性エラストマー組成物は、好ましくは、少なくとも部分的に不織ウェブ材料に浸透するが、これが接着することを確実にするために十分な程度しか浸透しない。エラストマー組成物は、不織布に完全に浸透するべきではなく、完全な浸透は、エラストマーの弾性を低減し、本発明の方法による、不織ウェブの弱化による活性化を阻害する。あるいは、不織ウェブは、接着剤によって予備コーティングされてもよく、それによって、ロール上の熱可塑性エラストマーポリマーは、少なくとも部分的には接着によって不織布に転写され、これは、熱可塑性エラストマー組成物によって不織布の繊維を被包することを、ほとんど、又は全く必要としない。この積層プロセスは、積層体の異なる領域において、異なる弾性部の厚さを有する弾性層をつくることを可能にする。分離した弾性部の形状及び厚さを有する、この種類の弾性層は、弾性部が通気性でなく、連続的なフィルムである場合に、通気性を生じるために使用され得る。特に、レーザー出力及び／又は収束は、より厚い弾性領域、又は領域における弾性性能に影響を及ぼすことなく、不織ウェブ及び弾性層のより薄い領域の弾性部の両方を弱化するために、調節され得る。積層体がその後延伸されると、弾性部は、これらの薄い弱化領域で破断して通気性を生じることができ、一方で、より厚い弾性領域によって積層体の一体性及び弾性性能を維持することができる。図１ａ及び１ｂにおいて、この実施例が図示され、ここで、弾性層３は、一連の厚い横断方向（幅寸法に延びる）レーン、又はより薄い弾性部３”を間挿するストランド３’である。レーザー穿孔レーン５は、長手方向６に走る上部不織布層２を切断する。レーザー穿孔レーン５が弾性部３”のより薄いレーンと交差する場所において、これらは、弾性積層体がその後、横断方向７に延伸されたときに容易に破断する、点又は領域８をつくる。これは、弾性部の長手方向ストランドが長手方向と横断方向の弾性ストランドの間に所定の穿孔を備える必要なく、まだ無傷の弾性層３及び付着する不織布層４によって、長手方向に一体性を有する、網状の弾性積層体を生じる。
【００２６】
レーザー処理アセンブリにおいて、図９に図示されるように、積層体１０の一方の面上の、外側不織布層が、好ましくは少なくとも一方向で、連続的に、又は非連続的に延びる、真っ直ぐな、又は曲がった穿孔レーンに沿って穿孔される。非連続的な穿孔レーンでは、外側不織布表層は、真っ直ぐな、又は曲がった穿孔レーンとして、やはり所定の方向に延びる一連の分離したスポットによって穿孔され得る。スポット、とは、円形から、真っ直ぐ又は曲がった様式で延びるレーンセグメントまで、任意の形状であり得る、穿孔を意味する。レーザー穿孔レーンは、弾性積層体がその後容易に延びて弾性特性を呈し得るが、破断はしないように、一般的に離間している。レーザー穿孔レーンの間隔が狭すぎると、積層体は、弾性層の弱化のために延伸した際に、破断する傾向を有する。レーザー穿孔レーンの間隔が広すぎると、積層体は、積層体がその後延伸した際に、あまりに少ない場所に圧力が集中するために、やはり破断する傾向を有する。多数の離間したレーザー穿孔レーン又は線は、間隔が異なっていてもよいが、一般的には、平均で１〜５ｍｍ、又は２〜４ｍｍ離間している。その後のレーザー処理される製品の延伸は、手、又は機械的方法によって行われてもよく、この機械的方法は、「背景技術」の項で記載された、既知の活性化方法を含み得る。既知の活性化方法を使用する場合、不織布層は、レーザー処理によって既に行われているため、弱化する必要はなく、そのため、遥かに均一で予測可能な弾性製品が得られる。
【００２７】
本発明の積層体では、弾性層は、厚さが多様である場合には、一般的に５０〜５００マイクロメートル厚さ（最も厚い部分において）、又は１００〜２００マイクロメートル厚さである。不織布坪量は、レーザーにより処理される面では、一般的に、１ｍ2当たり、１５〜１００ｇ、又は一般的に、１ｍ2当たり、２０〜５０ｇである。提供される場合、不織布の反対側の面は、活性化を必要とせずに延伸性となるように、一般的により低い坪量の不織布であり、一般的には１ｍ2当たり１０〜５０ｇ、又は１ｍ2当たり１５〜４０ｇである。上記のように、最も厚い部分の弾性層は、構造的な一体性を提供し、一方では、より薄い弾性領域が提供されて、穿孔の形成を可能にし得る。穿孔レーンがつくられる、不織布又は繊維性表層は、下部の弾性層に焦げた部位をつくらずに、実質的に連続的な切断を可能にするために、十分に厚くあるべきである。例えば、ネット様の不織布は、レーザーを、下部の弾性層に焼きつかせる。しかしながら、不織布層が厚すぎると、高い生産速度において、不織布層を、所定の深さまで均一に切断することはより困難である。弾性的に活性化されることが望まれる領域では、幅３０ｍｍ当たり、好ましくは少なくとも２つのレーザー穿孔レーン、及び好ましくは少なくとも１０のレーンが存在する。レーザー穿孔レーンが、狭い間隔のスポットとして提供される場合、これらの分離したスポットは、一般的に、１０００マイクロメートル未満、又は５００マイクロメートル未満の間隔を有する。例えば図３ｂに図示されるように、レーン１５は、差別的な特性を生じるように、異なる間隔を有しうる。
【００２８】
図９を参照すると、レーザー１１及び１２は、単一で、若しくは組み合わせて、又は所望により更なるレーザーと共に使用され得る。光線１６及び１７は、ミラーアセンブリ１３及び１４にそれぞれ向けられ、積層体１０の外側不織布又は繊維性表層上に所望のレーン構成及び設計をつくり得る。所望により、光線１６及び１７はまた、ビームスプリッターにより、複数の光線に分割され、次に、ミラーアセンブリ１３及び１４によって方向付けられてよい。
【００２９】
好ましい実施形態では、１つ以上のミラーの使用により、レーザー光を集束させて、１つ、又は複数のパターンで、曲がった穿孔レーンをつくることができる。レーザーは、そのため、異なる範囲及び方向の弾性伸展性を有する、多様な異なるゾーンを有する積層体を提供することができる。これは、一度に通過する複数の集束したレーザー、又は図９で概略的に図示されるように、複数のレーザー処理工程による段階的な処理によって、行われ得る。この１つの用途は、おむつなどの衣類をつくるためのものであり、これは、腰部領域における一方向の弾性延伸、並びに、脚部領域、又は、更に弾性延伸性の方向及び弾性延伸性の度合いの両方において連続的に変化する弾性ゾーンにおける、異なる方向の弾性延伸を可能にする。これは、１つの所定の積層体の、後のプロセス操作により必要とされる、場所及び方法で、弾性を生じるために、非常に有効なツールである。同一の所定の積層体を使用して、無制限に多様な、活性化された弾性製品を形成することができる。
【００３０】
既述のように、レーザーは、下部の弾性材料を除去するか、又はこれに顕著に影響することなく、不織布表層を穿孔するための、エネルギー源である。好ましい不織布層では、レーザー穿孔レーンのいずれかの側部において、穿孔レーンの側部に隣接した、収縮した融解領域を有する分離した繊維端が存在するように繊維が切断される。これらの収縮した融解領域に隣接する繊維領域（例えば、２００又は１００マイクロメートル）は、レーザー熱処理によって実質的に変化しない（即ち、レーザー穿孔レーン側縁部から離れた繊維の領域（例えば、２００マイクロメートル以上）と実質的に同一の配向及び結晶化度を有する）。好ましい実施形態では、レーザーはまた、穿孔レーンにおける、弾性材料層に隣接する繊維の少なくともいくつかを、弾性材料に溶融させ、不織布の弾性層へのより確実な結合をつくり得る。レーザーのエネルギーは、レーザー穿孔レーンにおける繊維の少なくともいくつかを、溶解又は除去するために十分であるべきであり、それによって穿孔レーンにおける不織布ウェブを実質的に弱化するが、上記のように、ある所定の領域において所望されない限り、一般的に、下部の弾性層をいかなる有意な程度にも弱化させない。これは、積層速度、不織布の坪量、及びレーザー幅、並びに、とりわけレーザーの平均ピークエネルギーを調節することによって達成される。
【００３１】
全ての「レーザー」（即ち、励起誘導放射による光増幅を表す）は光源であり、特に、毎秒３×１０10センチメートルの速度で伝播する電磁放射線の形態であり、振動電場によって特徴付けられる。特に、レーザーは多くの利点を有する。第１に、レーザー光線は、プロセス位置にこれを送達させる距離にわたって、エネルギー、又はプロファイルを一定で分配しながら伝播するように生成され得る。このエネルギーの経路は、望ましい経路に沿って向けられるか、又は誘導され得る。更に、単位時間当たりのエネルギーの量、又はプロファイル中の、供給される出力もまた、制御することができる。更になお、レーザー光線プロファイルが集中、又は集束されて、プロセス位置の望ましい領域を暴露することができる。本明細書において記載されるように、不織布層の穿孔、又は切断のために、多くのレーザーの種類が好適であり得るが、赤外線レーザーが好ましい。好ましい赤外線レーザーは、ＣＯ2レーザーである。ＣＯ2レーザーは、連続的、又はパルス状レーザー放射のいずれかを提供し得る。このレーザーの種類は、溶接、掘削、加熱、及び熱処理における、工業的な用途を有してきた。ＣＯ2レーザーは、分子エネルギーレベルで作用する分子レーザーであり、二酸化炭素と窒素の混合物を使用する。二酸化炭素（ＣＯ2）レーザーの操作は、放電中の電子との衝突による、窒素分子の振動レベルの励起、続いて二酸化炭素分子の励起振動レベルへのエネルギー転移、及び続いて、この励起状態からの放射性崩壊を伴う。
【００３２】
特に、１０．６マイクロメートルの波長のＣＯ2レーザーは、ＣＯ2レーザー光が集束されて、繊維性表層の、少なくとも最上部の繊維を、蒸発させるか、又は融解させ得るため、本発明の積層体の好ましい不織布繊維性表層の穿孔にとって非常に有用である。繊維を形成するポリマーは、レーザーエネルギーを吸収し、これを熱に転換し、これによって、繊維を除去、分裂、又は切断させる。上述の、レーザー穿孔の深さ及び量は、主に、レーザー出力、レーザー集束、及び並進速度に関係する。並進速度とは、レーザーエネルギーに暴露される積層体の表面が、レーザー光に対して移動する速度である。レーザー出力及び集束は、レーザーが、下部の弾性材料を除去するか又はこれに著しく影響することがないように、並進速度、繊維性表層厚さ、及び繊維性表層のエネルギー吸収特性に合わせられるべきである。レーザー暴露は、通常の張力下で、積層体の破断又は破裂を伴うことなく、弾性材料の延伸を可能にするために、十分なだけの繊維が切断又は弱化される限り、穿孔領域内の全ての繊維を、分断又は弱化する必要はない。ＣＯ2レーザー光はそのようなものとして、繊維性表層の繊維を、一定の既定深さまで切断又は弱化するためだけに、繊維性表層上に集束される。
【００３３】
レーザーは、繊維性表層に切断部を作製するために、連続的、又は断続的のいずれかである操作で、固定されたビームを使用することができる。あるいは、誘導レーザー光（連続的、又は断続的）を使用して、任意の組み合わせの、又は数のパターンを提供することができる。また、多数のビームも使用され得る。
【００３４】
材料特性及びレーザー波長は、レーザーエネルギーの吸収を向上して、穿孔又は切断を促進するために調節されるか、レーザーエネルギーの吸収を低減させて、材料をレーザーエネルギーに対して「透過性」にするように調節され得る。多層構造では、レーザーを、これに影響させることなく材料の上部の層を通過させ、次に第１材料の下部の材料を切断（又は修正）することが、実現可能である。
【００３５】
本明細書において使用され得る、別の種類のレーザーは、可視光レーザーである。アルゴンイオンレーザーは、光スペクトルの可視部分におけるレーザー技術を代表するものであり、連続的、又は断続的な出力の能力を提供する。
【００３６】
本明細書において使用され得る別の種類のレーザーは、紫外線レーザーである。エキシマレーザーは、光スペクトルの紫外線部分におけるレーザー技術を代表するものであり、高いピーク出力を有するパルス状の短波長レーザーの能力を提供する。エキシマレーザーの主な例はクリプトンフロライドレーザーである。
【００３７】
更に別の種類のレーザーは、固体レーザー、又は染料系レーザーである。これらのレーザーは、光スペクトルの赤外線部分から紫外線部分までにわたり、また高いピーク出力と高い連続出力とを提供することができるレーザー技術を代表する。この種類のレーザーの、一実施例は、Ｎｄ：ＹＶＯ4又は、ネオジムドープイットリウムバナジウム赤外線レーザー、及びその、より短い波長の調波である。
【００３８】
本発明の特定の諸実施形態を図示し、記載したが、本発明の趣旨及び範囲から逸脱することなく他の様々な変更及び修正を実施できることが当業者には自明である。したがって、本発明の範囲内にあるそのような全ての変更及び修正を添付の特許請求の範囲で扱うものとする。
【実施例】
【００３９】
（実施例１）
弾性不織布積層体は、同時係属米国公開特許第１１／５３１，８２５号（その内容が全体を通じ、参考として本明細書に組み込まれる）に概要を説明される方法によって調製された。図３ａに図示されるように、積層体は、コア弾性層１３を含み、これは、７０重量％のスチレン−エチレンブチレン−スチレンブロックコポリマー（クラトン（KRATON）Ｇ１６５７）、３０重量％のメタロセン触媒ポリエチレン（エンゲージ（ENGAGE）８４５２）、及び１００部当たり２部（ＰＰＨ）のＴｉＯ２  ＭＢのブレンドからなり、不織ウェブの外側層１２と１４（ＢＢＡノンウブンズ（BBA Nonwovens）から入手可能な、製品３３２０）の間に挟持された。不織布は、平方ｍ当たり２７ｇの坪量を有する、高延伸カード不織布であった。コア弾性層１３は、図１０に図示されるように、パターンを有するデザイン７０として存在し、厚い領域において、約２００マイクロメートルの平均厚さであった。パターンを有する弾性ウェブに結合される、各不織布層の面は、平方メートル当たりおよそ４．５ｇのコーティング重量で適用される接着剤（ボスチック（Bostick）ＨＸ９４５３−０１−ＰＡＯ）で、スプレーコーティングされた。３層積層体の製造では、弾性コア層を、接着剤コーティングされた不織布の第１層と（その上に押し出すことにより）接触させた（以下では、押出積層面、ＥＬＳと称される）。弾性層の反対側の面を、次に接着剤コーティングされた不織布の第２層と（ニップでの積層により）接触させた（以下では、接着剤積層面、又はＡＬＳと称される）。これに関連して、「ダウンウェブ」又は「機械」方向は、したがって、上記のプロセスによって形成される、不織布／弾性積層体の長軸に沿った方向を指す。「クロスウェブ」は、上記のプロセスによって作製された積層体の幅を横断する方向を指す。
【００４０】
積層体は、レーザーによって次のように処理された。ＣＯ2レーザー（シンラッド（Synrad）から入手可能な、モデルエボリューション（Evolution）１００）が提供された。レーザーは以下の動作条件下で操作された：波長１０．６マイクロメートル、モード準連続波、走査速度毎秒１０００ｍｍ。放射されたレーザー光（４．０ｍｍ直径）は、コリメーティング及び集束光学部品の組み合わせの手段により、１００マイクロメートルの最終ビーム直径まで低減された。積層体は、平坦な水平のテーブル上に固定的に保持され、レーザー光は、ＸＹプロッターの手段により、望ましいパターンで、積層体を横断した。
【００４１】
およそ３００ｍｍ×３００ｍｍの大きさの積層体サンプルが、３ｍｍのレーン間隔で積層体を横断する一連の平行のレーンで、積層体のダウンウェブ方向で、レーザー光に暴露された。いくつかの積層体サンプルは、押出積層面（ＥＬＳ）で処理され、他のサンプルは、接着剤積層面（ＡＬＳ）で処理された。レーザー出力は、０〜６２ワットで調節された。レーザー処理は、図７及び８で観察することができるように、穿孔レーンのいずれかの側部に不織布繊維の融解した末端部を有する、機械方向の穿孔レーンを有する、積層体を生じた。融解した末端部は、結節の形状であった。この実施例では、中心と中心のレーン間隔は、３ｍｍを目標とされた。試験サンプルが、積層体から切断された。図３ｂに図示される、レーン間隔は、可能な代替であるが、穿孔レーンは、実際には等間隔であった。
【００４２】
積層体サンプルの物理的特性は、インストロン（Instron）５５００Ｒモデル１１２２引張試験機で、２回の延伸サイクルによって試験された。第１サイクルは、第１ヒステリシスと称され、第２サイクルは、第２ヒステリシスと称される。５０ｍｍ幅×６０ｍｍ長さの積層体の断片が、機械に載せられ、上部掴み具と下部掴み具は、２５ｍｍ離れていた。掴み具は次に、約１５ニュートンの負荷に達するか、又はサンプルが破断、若しくは層剥離するまで、毎分５１ｃｍの速度で分離された。次いで掴み具を１秒間にわたって固定的に保持し、後に掴み具はゼロ延伸の位置へ戻った。掴み具は、１秒間、再び固定的に保持され、次に約１５ニュートンの負荷に達するか、又はサンプルが破断、若しくは層剥離するまで、同じ速度で分離された。
【００４３】
レーザー処理されていない（対照サンプル）、ＥＬＳでのみ処理された、及びＡＬＳでのみレーザー処理された、サンプルが試験された。全ての延伸は、サンプルのクロスウェブ方向、即ち、レーザー処理によって付与される、穿孔レーンに対して垂直、又は横断方向で行われた。
【００４４】
表１は、レーザー出力の変化及び第２ヒステリシス延伸性能に対する効果（１５ニュートンでの％延伸、０％は、材料の破断を意味する）を実証する。表１で、ＡＬＳ、又はＥＬＳは、レーザー処理を有する面を指す。図２は、表１のデータの、ＡＬＳ  ２０及びＥＬＳ  ２１のレーザー出力に対する第２ヒステリシス延伸を例示する。レーザー出力が増加すると、弾性延伸性能が増加し、その後レーザーが破断を生じて、低下した。
【００４５】
【表１】
2010530817.tif 000003
【００４６】
（実施例２）
積層体は、図３ｂに図示される、弾性層１３を形成するパターン化ロールを例外として、実施例１と同じ条件を使用して作製された。実施例１におけるように、積層体は、等間隔のレーザー穿孔レーン１５によって切断された。表２は、レーザー出力（ワット）の変化及び第２ヒステリシス延伸性能への効果を実証する（１５ニュートンでの％延伸、０％は、材料の破断を意味する）。
【００４７】
【表２】
2010530817.tif 000004
【００４８】
（実施例３）
積層体が、実施例１におけるように調製されたが、ただし、
ａ）接着剤は、ナショナル・スターチ（National Starch）から入手可能な、キャビダッド（Cavidad）３４−８６２ｂであった。
【００４９】
ｂ）接着剤コーティング重量は、１ｍ2当たり４．５ｇであった。
【００５０】
ｃ）弾性部は、連続的なフィルムの形態で押出成形された。
【００５１】
ｄ）弾性部の厚さは約１２５マイクロメートルであった。
【００５２】
積層体は、実施例１のように、レーザーで処理された。レーン間隔の積層体性能への影響を決定するために、中心と中心のレーン間隔は変化した。レーザー出力は、３３．３ワットに維持された。結果が、表３及びＡＬＳ曲線３０とＥＬＳ曲線３１を有するグラフによって図４に図示される。
【００５３】
【表３】
2010530817.tif 000005
【００５４】
（実施例４）
弾性積層体が、実施例２のものと同じ方法で調製された。
【００５５】
積層体は以下のようにレーザーで処理された。パルス状のＣＯ2レーザー（コヒーレントモデルダイヤモンド（oherent Model Diamond）８４）が提供された。レーザーは、以下の動作条件で操作された：反復速度−１ｋＨｚ、パルス幅−３７μ秒、平均出力−１５．７Ｗ、単一パルスエネルギー−１５．７ｍＪ。放射されるレーザー光（７．０ｍｍ直径）は、集束光学部品及び場補正光学部品の手段により、０．２５ｍｍの最終ビーム直径に低減された。積層体は、平坦な水平のテーブル上に固定的に保持され、レーザー光は、集束モジュールＥ１０−０９５０７１を使用する、ジェネラル・スキャニング・システム（General Scanning System）、及び、スキャンウェア・エディター３．１を使用し、ナットフィールド・スパイス（Nutfield SPICE）カードにより駆動する、ガルバノメーター（galvanometer）ベースの、光学走査ミラー６５６１８８の手段により、望ましいパターンで、積層体を横断した。
【００５６】
３００ｍｍ×３００ｍｍの積層体サンプルは、積層体を横断する一連の平行な穿孔レーンで、ダウンウェブ方向で、レーザー光に暴露された（「走査された」）。全サンプルは、ＥＬＳで処理された。サンプルは、様々な走査速度及び、表４及び５に示されるレーン間隔で処理された。表４のデータは、穿孔レーンが、毎秒２５０ｍｍの走査速度で切断された実施例のものであり、表５では、毎秒１５０ｍｍの走査速度であった。物理的特性が次に、実施例２と同じ方法で試験されたが、ただし、サンプルは、幅４０ｍｍであった。延伸は、サンプルのクロスウェブ方向であった（走査されたレーザーレーンと垂直）。表４及び５のデータは、１５ニュートンの力における、％延伸を示す。
【００５７】
【表４】
2010530817.tif 000006
【００５８】
【表５】
2010530817.tif 000007
【００５９】
（実施例５）
積層体は、パターン化ロール及び接着剤の種類、ナショナル・スターチ（National Starch）接着剤３４−８６２Ｂを例外として、実施例１と同じ条件を使用して作製された。得られる積層体は、図１ｂに図示されるものと同様である。試験見本は、図１ａに図示される積層体から切断された。積層体は、中心と中心のレーン間隔２．５ｍｍで、レーザー出力が、０〜６２ワットで変化する、実施例１のレーザーで処理された。物理的特性が表６に示され、これは、押出成形された弾性積層体への、メッシュパターンでのレーザー処理の効果を示しており、準連続レーザーで、３ｍｍのレーン間隔、１５０ｕｍのレーン幅で、かつ毎秒１０００ｍｍの走査速度で処理された。このパターンのレーザー処理は、積層体が延伸された後に、メッシュ中に空間を生じ、したがって、弾性特性を損傷することなく、通気性を提供した。
【００６０】
【表６】
2010530817.tif 000008
【００６１】
（実施例６）
積層体は、ピローボンド（Pillowbond）（商標）スパンボンドポリプロピレン不織布（ペンシルベニア州、ヘイゼルトン（Hazelton）の、ファースト・クオリティ・ノンウブンズ（First Quality Nonwovens）、１ｍ2当たり３４ｇ）を使用して作製されたが、これは、張力下で波形ロールの溝の中へ、そして他方のニップロールとしてのラバーロールとのニップ部に引っ張られた。高延伸性カードウェブ（ノースカロライナ州、シャーロット（Charlotte）の、ＢＢＡノンウブンズ（BBA Non-wovens）、１ｍ2当たり２７ｇ）が、他の方向から、低い張力下でニップ部に送達され、２つのウェブが、ニップ部で、弾性フィルムへと、押出結合された。クラトン（Kraton）（商標）Ｇ１６５７（７０％、１ｍ2当たり２９ｇ）及びハンツマン（Huntsman）Ｌ８１０１  ＬＬＤＰＥ（３０％、１ｍ2当たり１２ｇ）のブレンドからなる弾性フィルム。ニップ部の一方の側のみが波形ロールであったため、ピローボンド（Pillowbond）（商標）ウェブの高い点のみが、フィルムに押出結合された。積層体は次にレーザー処理され（サンプルは、一方の面、又は他方を処理された）、実施例３のように試験され、いずれの面で処理された場合も弾性であった。この実施例は、レーザー活性化が、押出結合された材料及び様々な種類の不織布材料で機能することを示している。
【００６２】
４０ｍｍ×４０ｍｍの積層体サンプルが、積層体を横断する、一連の平行なレーンで、レーザー光に暴露された（「走査された」）。（クロスウェブ方向に延伸された）これらのサンプルでは、レーザーは、ダウンウェブ方向に走査された。物理的特性が次に、実施例３と同じ方法で試験された。延伸は、サンプルのクロスウェブ方向（走査されるレーザーレーンと垂直）であった。典型的なサンプル５２、５３及びサンプル５４、５５の典型的なセットにおける、生じる圧力対ひずみ（負荷対延伸）曲線が、レーザー処理されない対照サンプル５０、５１のものとの比較において、図５に図示される。
【００６３】
２セットの垂直のレーンで積層体の両側をレーザー処理することにより、追加のサンプルが調製された（一方の面の処理が、反対側の面の処理と垂直であった）。生じる圧力歪み曲線が、５４及び５５として、図５に図示される。
【００６４】
各サンプルに関して、第１延伸が左側のサイクルであり、第２延伸が右側のサイクルである。
【００６５】
（実施例７）
弾性積層体は、実施例３のように調製され、３３．３ワット、３ｍｍのレーン間隔で、実施例３のようにレーザー処理された。
【００６６】
物理的特性が次に、実施例３と同じ方法で試験された。レーザー処理されないサンプルの圧力対歪み２サイクルヒステリシス曲線が、５０、５１として図５に図示される。
【００６７】
５０ｍｍ×６０ｍｍの積層体サンプルが、ＥＬＳで積層体を横断する、一連の平行なレーンで、レーザー光に暴露された（「走査された」）得られる圧力対歪み曲線は図５の５２、５３である。
【００６８】
２セットの垂直のレーンで積層体の両側をレーザー処理することにより、追加のサンプルが調製された（一方の面の処理が、反対側の面の処理と垂直であった）。得られる圧力歪み曲線は、５４、及び５５として、図５に図示される。
【００６９】
各サンプルに関して、第１延伸が左側のサイクルであり、第２延伸が右側のサイクルである。
【００７０】
（実施例８）
弾性積層体が、実施例２のものと同様の方法で調製された。この場合、比較的厚い弾性部と、残りの領域の比較的薄い弾性部と、を有するパターンで弾性材料が存在するように、（実施例２のものと同じ組成物の）弾性材料が、パターン化形成ロール上に押し出された。積層体は、次に、実施例２のものと同じ不織布及びスプレー接着剤を使用して、実施例２と同様の方法で形成された。
【００７１】
使用されたレーザーシステムは、実施例４のものであったが、ただし、パルス幅は３７μ秒であった。毎秒２３５ｍｍ、及び毎秒１０００ｍｍの走査速度が使用された。レーン切断のパターンは、図６に例示されるものと同様であった。実施例は延伸されたときに弾性であった。走査速度は、毎秒２３０〜１０００ｍｍで変化した。
【図１ａ】
2010530817.tif 000009
【図１ｂ】
2010530817.tif 000010
【図２】
2010530817.tif 000011
【図３ａ】
2010530817.tif 000012
【図３ｂ】
2010530817.tif 000013
【図４】
2010530817.tif 000014
【図５】
2010530817.tif 000015
【図６】
2010530817.tif 000016
【図７】
2010530817.tif 000017
【図８】
2010530817.tif 000018
【図９】
2010530817.tif 000019
【図１０】
2010530817.tif 000020
【国際調査報告】
2010530817.tif 000021
2010530817.tif 000022